(57)【要約】【課題】炭化ケイ素基材を光電気化学エッチングしたときに、エッチング面の表面粗さの低減またはその平滑化を図れるエッチング液を提供する。【解決手段】本発明は、 炭化ケイ素基材の光電気化学エッチングに用いるエッチング液である。エッチング液は、フッ酸と、硝酸と、界面活性剤とを含む。エッチング液がカチオン性界面活性剤、両性界面活性剤またはノニオン性界面活性剤の少なくとも一種以上を含む場合、例えば、それら界面活性剤の合計濃度は０．００１質量％以上にするとよい。アニオン性界面活性剤なら、例えば、エッチング液全体に対して０．０００１質量％以上含まれるとよい。アニオン性界面活性剤は、正電位が印加されている基材表面に引き寄せられるため、他の界面活性剤より低濃度でも、エッチング面の表面粗さを低減または平滑化し易いと考えられる。【選択図】図１
2020155508.tif 000002
【特許請求の範囲】
【請求項１】
炭化ケイ素基材の光電気化学エッチングに用いるエッチング液であって、
フッ酸と、
硝酸と、
界面活性剤と、
を含むエッチング液。
【請求項２】
前記界面活性剤は、カチオン性界面活性剤、両性界面活性剤またはノニオン性界面活性剤の少なくとも一種以上を合計で、前記エッチング液全体に対して０．００１質量％以上含む請求項１に記載のエッチング液。
【請求項３】
前記界面活性剤は、カチオン性界面活性剤、両性界面活性剤またはノニオン性界面活性剤の少なくとも一種以上を含み、
前記炭化ケイ素基材に対する前記エッチング液の接触角は１０°以下である請求項１または２に記載のエッチング液。
【請求項４】
前記界面活性剤は、アニオン性界面活性剤を前記エッチング液全体に対して０．０００１質量％以上含む請求項１〜３のいずれかに記載のエッチング液。
【請求項５】
前記フッ酸は、前記エッチング液全体に対して０．５〜１０質量％含まれる請求項１〜４のいずれかに記載のエッチング液。
【請求項６】
前記硝酸は、合計で前記エッチング液全体に対して６質量％以上含まれる請求項１〜５のいずれかに記載のエッチング液。
【請求項７】
請求項１〜６のいずれかに記載のエッチング液中に浸漬した炭化ケイ素基材へ光を照射しつつ通電する処理工程を備えるエッチング方法。
【請求項８】
前記処理工程は、波長が１５０〜３００ｎｍで照度が１〜１００ｍＷ／ｃｍ２である光を、前記炭化ケイ素基材の表面へ照射してなされる請求項７に記載のエッチング方法。
【請求項９】
前記処理工程は、電流密度が１５０〜１５００ｍＡ／ｃｍ２である直流を、前記炭化ケイ素基材へ通電してなされる請求項７または８に記載のエッチング方法。
【請求項１０】
前記処理工程は、前記エッチング液の温度が５〜４５℃でなされる請求項７〜９のいずれかに記載のエッチング方法。
【発明の詳細な説明】
【技術分野】
【０００１】
本発明は、炭化ケイ素からなる基材（ＳｉＣ基板等）の光電気化学エッチングに用いるエッチング液等に関する。
【背景技術】
【０００２】
次世代の半導体材料として、バンドギャップや絶縁破壊電界強度等がシリコン（Ｓｉ）よりも大きな炭化ケイ素（ＳｉＣ）が着目されている。ＳｉＣを用いて各種の素子（トランジスタ等）を製作する場合、所望厚みのＳｉＣ基板が必要となる。ＳｉＣ基板の厚みは、研磨やエッチング等により調整される。機械的な研磨は、処理速度は大きいが、ＳｉＣ基板へ与えるダメージも大きい。そこで、光電気化学エッチングによりＳｉＣ基板を所望厚みにする（つまり薄板化する）ことが提案されている。これに関連する記載が下記の特許文献にある。
【先行技術文献】
【特許文献】
【０００３】
【特許文献１】特開２０１７−２１２２６２号公報
【発明の概要】
【発明が解決しようとする課題】
【０００４】
特許文献１では、ＳｉＣ基板のエッチング液として、フッ酸と硝酸の混酸を用いることを提案している。これにより、高エネルギーな光源を利用せずに、多孔質層の形成を抑制しつつ、ＳｉＣ基板を比較的高速でエッチングすることが可能となる。
【０００５】
もっとも、本発明者が調査研究したところ、特許文献１の混酸を用いて光電気化学（ＰＥＣ：photo electrochemical）的にエッチングしただけでは、多孔質層自体の形成は抑制されるものの、エッチング面の表面粗さの低減またはその平滑化が十分でないことが新たにわかった。
【０００６】
本発明はこのような事情に鑑みて為されたものであり、炭化ケイ素基材の表面を光電気化学エッチングしたときに、表面粗さの小さいエッチング面が得られるエッチング液等を提供することを目的とする。
【課題を解決するための手段】
【０００７】
本発明者はこの課題を解決すべく鋭意研究した結果、界面活性剤を含むエッチング液を用いて炭化ケイ素基板を光電気化学エッチングすることにより、平滑なエッチング面を得ることに初めて成功した。この成果を発展させることにより、以降に述べる本発明が完成されるに至った。
【０００８】
《エッチング液》
（１）本発明は、 炭化ケイ素基材の光電気化学エッチングに用いるエッチング液であって、フッ酸と、硝酸と、界面活性剤と、を含むエッチング液として把握できる。
【０００９】
（２）本発明のエッチング液を用いて炭化ケイ素基材を光電気化学エッチングすると、界面活性剤の作用等は定かではないが、表面粗さの小さいエッチング面を得ることが可能となる。
【００１０】
なお、本発明のエッチング液は、フッ酸に加えて酸化剤である硝酸を含む。このため本発明のエッチング液を用いれば、高エネルギー光源（レーザ等）を用いずに、多孔質層の抑制とエッチング速度の確保を図った光電気化学エッチングも可能となる。勿論、本発明のエッチング液を用いた光電気化学エッチングは、機械的な研磨等と異なるため、炭化ケイ素基材へ与えるダメージも少ない。
【００１１】
《エッチング方法》
本発明は、上述したエッチング液中に浸漬した炭化ケイ素基材へ光を照射しつつ通電する処理工程を備えるエッチング方法としても把握できる。
【００１２】
《その他》
（１）特に断らない限り、本明細書でいう「ｘ〜ｙ」は下限値ｘおよび上限値ｙを含む。本明細書に記載した種々の数値または数値範囲に含まれる任意の数値を新たな下限値または上限値として「ａ〜ｂ」のような範囲を新設し得る。
【００１３】
（２）特に断らない限り、本明細書でいう「α〜βｎｍ」はαｎｍ〜βｎｍを意味する。他の単位系（ｍＷ／ｃｍ２、ｍＡ／ｃｍ２等）についても同様である。
【図面の簡単な説明】
【００１４】
【図１】エッチング液中の界面活性剤の有無が、エッチング面の表面状態に及ぼす影響を示す顕微鏡写真の一例である。
【図２】エッチング液中の界面活性剤の有無が、電流密度とエッチング面の表面粗さの関係に及ぼす影響を示すグラフの一例である。
【図３Ａ】エッチング液中におけるカチオン性界面活性剤の濃度と、エッチング面の表面粗さとの関係を示すグラフの一例である。
【図３Ｂ】エッチング液中におけるカチオン性界面活性剤の濃度と、ＳｉＣ基板表面上におけるエッチング液の接触角との関係を示すグラフの一例である。
【図４】エッチング液中におけるアニオン性界面活性剤の濃度と、エッチング面の表面粗さとの関係を示すグラフの一例である。
【図５】光電気化学エッチング装置の一例を示す模式図である。
【発明を実施するための形態】
【００１５】
上述した本発明の構成要素に、本明細書中から任意に選択した一つまたは二つ以上の構成要素を付加し得る。本明細書で説明する内容は、本発明のエッチング液のみならず、それを用いたエッチング方法等にも適宜該当する。いずれの実施形態が最良であるか否かは、対象、要求性能等によって異なる。
【００１６】
《光電気化学エッチング》
炭化ケイ素基材（単に、「基材」または「ＳｉＣ」ともいう。）の光電気化学エッチングでは、ＳｉＣのバンドギャップに相当する波長（例えば、４Ｈなら３８０ｎｍ）よりも短い光（例えば、紫外線）が照射される。これにより、電子−正孔対がＳｉＣ中に生成される。その電子はバイアス印加によって引き抜かれ、残った正孔（ホール：ｈ+）はＳｉＣの表面側（処理面側）に移動する。
【００１７】
ホール（ｈ+）は、ＳｉＣ表面側を酸化し、例えば、次のような反応による酸化物を生成する。
ＳｉＣ＋４Ｈ２Ｏ＋８ｈ+  →  ＳｉＯ２＋ＣＯ２＋８Ｈ+    （１）
ＳｉＣ＋２Ｈ２Ｏ＋４ｈ+  →  ＳｉＯ ＋ＣＯ ＋４Ｈ+    （２）
【００１８】
生成した酸化物（ＳｉＯ、ＳｉＯ２等）は、エッチング液中に含まれるフッ酸（ＨＦ）によって除去される。このように、ＳｉＣの光電気化学エッチングは、光照射による酸化反応と、フッ酸によるシリコン酸化物等の除去が繰り返されて進行する。
【００１９】
もっとも、フッ酸のみでは、Ｏが不足してＣの酸化が不十分となり、ＳｉＣ表面近傍には残存したＣ成分に由来する多孔質層が形成され易くなる。フッ酸に加えて、硝酸（ＨＮＯ３）等の酸化剤（単に「硝酸等」という。）がエッチング液中に含まれると、ＳｉＣの酸化が促進される。例えば、上述した反応式が右側へ進行し易くなる。
【００２０】
また、硝酸等による酸化促進は、ＳｉＣ表面に沿った方向（適宜「横方向」という。）へ進行し易い。このため、縦方向（ＳｉＣの深さ方向）のみならず、横方向にも形成された酸化物が、フッ酸により剥離・除去される。こうして、フッ酸と硝酸等の混酸からなるエッチング液を用いて光電気化学エッチングすると、多孔質層を抑制しつつ、高速なエッチングが可能となる。
【００２１】
ところで界面活性剤は、エッチング液の表面張力（界面張力）を低下させて、フッ酸と硝酸等の混酸をＳｉＣ内部へ、より浸透させ易くすると考えられる。これにより、エッチング液とＳｉＣの界面（液浸透界面）において、硝酸等による横方向の酸化と、フッ酸による酸化物の除去（エッチング）がより促進され、多孔質層の抑制、エッチング速度の確保と併せて、エッチング面の表面粗さの低減や平滑化も可能になったと考えられる。
【００２２】
《界面活性剤》
（１）種類
エッチング液に含まれる界面活性剤は、通常、親水基と疎水基（または親油基）を有する。界面活性剤は、エッチング液中で電離して親水基がイオン化するイオン性界面活性剤と、イオン化しないノニオン性（非イオン性）界面活性剤とに大別される。
【００２３】
イオン性界面活性剤は、親水基側がアニオン（陰イオン）となるアニオン性界面活性剤と、親水基側がカチオン（陽イオン）となるカチオン性界面活性剤と、エッチング液のｐＨに応じて親水基側がアニオンおよび／またはカチオンとなる両性（双方性）界面活性剤とに分類される。
【００２４】
エッチング液に含有させるアニオン性界面活性剤として、例えば、デカン酸、 オクタン酸、ヘキサン酸等のカルボン酸型、１−オクタンスルホン酸、１−デカンスルホン酸、ドデシルベンゼンスルホン酸等のスルホン酸型、ラウリル硫酸アンモニウム、ポリオキシエチレンラウリルエーテル硫酸アンモニウム等の硫酸エステル型、ラウリルリン酸、リン酸オクチル等のリン酸型がある。
【００２５】
エッチング液に含有させるカチオン性界面活性剤として、例えば、デシルアミン、ｎ−オクチルアミン、ｎ−ヘキシルアミン等のアルキルアミン塩型、ラウリルトリメチルアンモニウムクロライド、ステアリルトリメチルアンモニウムクロライド等の第４級アンモニウム塩型がある。
【００２６】
エッチング液に含有させる両性界面活性剤として、例えば、ラウリルスルホベタイン、ラウリルジメチルアミノ酸ベタイン等のカルボキシベタイン型、２−デシル−Ｎ−カルボキシ−Ｎ−ヒドロキシイミダゾリニウムベタイン等の２−アルキルイミダゾリンの誘導型、ラウリルジアミノエチルグリシン塩酸塩等のグリシン型、ラウリルジメチルアミンＮ−オキシド、オレイルジメチルアミンＮ−オキシド等のアミンオキシド型がある。
【００２７】
エッチング液に含有させるノニオン性界面活性剤として、例えば、オクチルフェノールエトキシレート、ポリオキシエチレンエチルエーテル等のエーテル型、モノステアリン酸グリセリン、モノステアリン酸ソルビタン等のエステル型、ポリオキシエチレンソルビタンステアリン酸エステル等のエステルエーテル型、ラウリン酸ジエタノールアミド、Ｎ−ラウロイルエタノールアミド等のアルカノールアミド型がある。
【００２８】
（２）濃度
光電気化学エッチングは、通常、エッチング液に浸漬したＳｉＣをアノード側（陽極側）としてなされる。このとき、エッチング液が電離により親水基が陰イオンとなるアニオン性界面活性剤を含むと、アニオン性界面活性剤のエッチング液中における濃度は、例えば、０．０００１％以上、０．０００５％以上、０．００１％以上さらには０．０１％以上であるとよい。その上限値は問わないが、敢えていうなら、アニオン性界面活性剤の濃度は、例えば、１％以下、０．５％以下さらには０．１％以下とするとよい。
【００２９】
ＳｉＣが正電位にバイアスされているとき、アニオン性界面活性剤は極少量でも、エッチング面の表面に引き寄せられ、その表面粗さ低減等に十分な効果を発揮し得る。ちなみに、（強）酸性域で陰イオンとなる親水基を有する両性界面活性剤を用いる場合、両性界面活性剤の濃度はアニオン性界面活性剤と同様な濃度でもよい。なお、本明細書でいう濃度（％）は、特に断らない限り、エッチング液全体に対する質量割合（質量％）を意味する。
【００３０】
エッチング液がカチオン性界面活性剤、両性界面活性剤またはノニオン性界面活性剤の少なくとも一種以上を含む場合、それらエッチング液中における合計濃度は、例えば、０．００１％以上、０．０１％以上さらには０．１％以上であるとよい。その上限値は問わないが、敢えていうなら、それらの合計濃度は、例えば、１％以下さらには０．５％以下とするとよい。
【００３１】
カチオン性界面活性剤、両性界面活性剤またはノニオン性界面活性剤の少なくとも一種以上を含むエッチング液は、炭化ケイ素基材に対する接触角が、例えば、１０°以下、８°以下さらには４°以下となり得る。濡れ性が向上（または界面張力が低減）したエッチング液は、ＳｉＣの最表面から内部へ浸透し易くなる。これによりエッチング面の表面粗さ低減やエッチング速度の向上が図られる。
【００３２】
カチオン性界面活性剤、両性界面活性剤またはノニオン性界面活性剤のエッチング液中における合計濃度と、そのエッチング液の接触角とは相関し得る。この場合、既述した合計濃度に替えて、エッチング液の接触角により、それら界面活性剤の濃度（配合量、添加量）を間接的に規定することも可能となる。さらにいうなら、界面活性剤の種類や濃度を問わずに、端的に接触角でエッチング液自体を特定してもよい。
【００３３】
《フッ酸》
フッ酸は、例えば、エッチング液全体に対して０．５〜１０％、１〜５％さらには１．３〜３％含まれるとよい。フッ酸が過少ではエッチング速度が低下し得る。フッ酸が過多になると、エッチング面の多孔質化や表面粗さ増大を招き得る。
【００３４】
《硝酸等》
硝酸は、例えば、エッチング液全体に対して６％以上、１０％以上、２０％以上、３０％以上さらには４０％以上含まれるとよい。その上限値は、敢えていうと、６０％以下、５５％さらには５０％以下とするとよい。いずれの場合でも、硝酸等はフッ酸に対して十分な濃度であるとよい。硝酸等がフッ酸に対して過少であると、酸化反応の促進や多孔質化の抑制が図られず、ひいては、エッチング面の表面粗さの低減や平滑化が阻害され得る。
【００３５】
ちなみに、ハンドリング性や安全性の観点から、例えば、硝酸の濃度調整は濃硝酸よりも希硝酸を用いてなされるとよい。同様な観点から、フッ酸の濃度調整もフッ化水素水溶液を用いてなされるとよい。なお、エッチング液の溶媒は、水の他、アルコール類等でもよい。アルコール類は、光電気化学エッチング時に発生する気泡（水素、二酸化炭素等）の基材表面上への滞留を抑制し得る。
【００３６】
《エッチング方法》
（１）処理工程
光電気化学エッチングは、上述したようなエッチング液に浸漬したＳｉＣ（基材）に対して、特定波長域の光を照射しつつ通電を行う処理工程を伴う。基材表面への照射光は、ＳｉＣのバンドギャップを考慮して、例えば、波長が１５０〜３００ｎｍさらには２００〜２８０ｎｍである紫外光である。その照度は、例えば、１〜１００ｍＷ／ｃｍ２さらには３〜１０ｍＷ／ｃｍ２とできる。
【００３７】
基材へ通電する電流密度は、例えば、１５０〜１５００ｍＡ／ｃｍ２、５００〜１０００ｍＡ／ｃｍ２とできる。
【００３８】
なお、エッチング液は、界面活性剤、フッ酸および硝酸等が、変質せずに機能し得る温度域（適正温度域）に保持されるとよい。適正温度域が室温域であると、エッチングが容易となる。室温域は、例えば、５〜４５℃さらには１０〜３５℃である。換言すると、そのような温度域で光電気化学エッチングを行えるように、界面活性剤を選択すると共に、界面活性剤、フッ酸および硝酸等の濃度が調整されるとよい。
【００３９】
（２）基材
エッチング対象であるＳｉＣは、ＳｉとＣの結晶体からなる。結晶構造の相違により、多数の種類があるが、いずれのＳｉＣもエッチング対象となり得る。半導体基材（基板）となるＳｉＣは、例えば、六方晶系（２Ｈ、４Ｈ、６Ｈ等）または立方晶系（３Ｃ等）である。
【００４０】
基材の形態（形状、大きさ等）、エッチングの目的等は問わない。通常、半導体基板の厚さ調整（ＳｉＣ基板の薄板化等）のためにエッチングがなされる。エッチングされる処理面（エッチング面）は、Ｃ面でもＳｉ面でもよい。例えば、六方晶系のＳｉＣなら、Ｓｉ面は（０００１）、Ｃ面は（０００-１）である。
【実施例】
【００４１】
種々のエッチング液を用いてＳｉＣ基板を光電気化学エッチングした。得られたエッチング面の表面粗さをそれぞれ測定することにより、各エッチング液（特に界面活性剤）を評価した。このような具体例を挙げつつ、以下に本発明をさらに詳しく説明する。
【００４２】
《光電気化学エッチング装置》
本実施例で用いた光電気化学エッチング装置１（単に「装置１」という。）の概要を図５に示す。装置１は、ランプ１００と、光ファイバー１０１と、レンズ１０３と、槽１１０と、攪拌子１１１と、スターラー１１２と、電極１２１、１２２と、配線１２３、１２４と、電流計１３０とを備えている。
【００４３】
なお、ランプ１００には、例えば、波長：２５４〜４００ｎｍ、パワー密度：６００〜１４００ｍＷ／ｃｍ２の光を照射可能なキセノンランプを用いることができる。また配線１２３、１２４には、直流電源（図略）が接続されている。直流電源には、電流計１３０を兼ねるポテンショスタットやガルバノスタット等を用いることもできる。
【００４４】
槽１１０内には、所望組成に調製されたエッチング液３０が入れられている。エッチング液３０中には、エッチング対象であるＳｉＣ基板２０、攪拌子１１１、電極１２１、１２２および配線１２３、１２４の一部が浸漬されている。エッチング液３０が触れる部材は、少なくとも表面には、エッチング液３０に対して耐食性がある材料（例えば、テフロン（登録商標）等のフッ素樹脂）が用いられている。
【００４５】
電極１２１は、ＳｉＣ基板２０に電気的に接続された引出し電極（アノード電極）である。電極１２２は白金電極（カソード電極）であり、ＳｉＣ基板２０の被処理面（エッチング面）の近傍に配置される。電極１２１、１２２は、それぞれ配線１２３、１２４を介して電流計１３０に接続されている。
【００４６】
《エッチング液》
フッ酸（ＨＦ）：１．６％、硝酸（ＨＮＯ３）：４８％、残部：水（溶媒）および界面活性剤からなるエッチング液を多数調製した（表１の試料１１〜４６）。濃度は、エッチング液（水溶液）全体に対する質量割合である。
【００４７】
各エッチング液に含有させた界面活性剤の種類と濃度は表１にまとめて示した。なお、表１中の試料Ｃ１は、界面活性剤を含まないエッチング液である。実際に用いた界面活性剤は、次の通りである。
カチオン性界面活性剤：デシルアミン          （東京化成工業株式会社製）
ノニオン性界面活性剤：トリトンＸ−１００    （アルドリッチ製）
両性界面活性剤      ：ラウリルスルホベタイン（アルドリッチ製）
アニオン性界面活性剤：デカン酸              （東京化成工業株式会社製）
【００４８】
なお、デカン酸（アニオン性界面活性剤）はヘキシルアミン（補助剤）を加えてエッチング液（水溶液）中に溶解させた。補助剤は、アニオン性界面活性剤と同量（同濃度）を添加した。例えば、試料４２のエッチング液なら、デカン酸：０．０００１２５％、ヘキシルアミン：０．０００１２５％、合計：０．０００２５％とした。
【００４９】
《光電気化学エッチング》
図５に示した装置１と、表１に示した各試料に係るエッチング液とを用いて、４Ｈ−ＳｉＣ（ｎ型）からなるＳｉＣ基板２０のＳｉ面に対して光電気化学エッチング（処理工程）を、次の条件下で行った。
【００５０】
光源：波長：２５４ｎｍの紫外光、照度：５ｍＷ／ｃｍ２、
エッチング液温：室温（約２５℃）、エッチング時間：２分間
電流密度：２６０〜７８０ｍＡ／ｃｍ２
（但し、特に断らないとき、電流密度：７８０ｍＡ／ｃｍ２とした。）
【００５１】
《測定》
（１）表面粗さ
各エッチング面の表面粗さ（Ｒａ：算術平均粗さ）を、原子間力顕微鏡（ＡＦＭ：Atomic Force Microscope）で測定した。その結果を表１に併せて示した。なお、表面粗さ（Ｒａ）には、視野５μｍ角におけるＡＦＭ（エスアイアイ・ナノテクノロジー株式会社製  ＮＮＲＥＡＬ／Ｅ−ＳＷＥＥＰ−ＴＯＺＭ０１）に付属している処理ソフトの算出値を採用した。
【００５２】
（２）接触角
処理前の各エッチング液を、未処理な４Ｈ−ＳｉＣ表面（Ｓｉ面）上に滴下して、その接触角を測定した。その結果を表１に併せて示した。なお、接触角の測定は、４Ｈ−ＳｉＣ基板Ｓｉ面上に４μｌのエッチング液を滴下し、１分以内に接触角計（協和界面科学株式会社製ＤＭｏ−５０１）にて接触角を直読し、５点の平均をとった。
【００５３】
《観察》
試料１４と試料Ｃ１のエッチング液を用いてエッチングした各基材の断面（エッチング面近傍）を走査型電子顕微鏡（ＳＥＭ）で観察した様子を図１に示した。
【００５４】
なお、各試料に係るエッチング速度（単位時間あたりの厚さの変化量）は２〜４μｍ／ｍｉｎであった。エッチング速度は、ＳｉＣ基板２０の表面にできたエッチング前後の段差を触針式段差計（ＫＬＡ−Ｔｅｎｃｏｒ社製  Ｐ−２）で測定し、その測定値をエッチング時間で除して求めた。
【００５５】
《評価》
（１）界面活性剤の有無
図１から明らかなように、界面活性剤を含むエッチング液で処理すると、界面活性剤を含まないエッチング液で処理したときよりも、表面粗さが大幅に低減され、平滑なエッチング面が得られた。なお、界面活性剤を含むエッチング液を用いた場合、エッチング面に多孔質層は殆ど観察されなかった。これは断面のＳＥＭ観察により確認した。
【００５６】
（２）電流密度の影響
界面活性剤を含むエッチング液（試料１４）と界面活性剤を含まないエッチング液（試料Ｃ１）とを用いて、種々の電流密度で処理した。各電流密度で得られたエッチング面の表面粗さ（Ｒａ）を図２にまとめて示した。図２から明らかなように、界面活性剤を含むエッチング液を用いた場合、電流密度が大きいときのみならず、電流密度が小さいときでも、エッチング面の表面粗さは十分に小さかった。
【００５７】
一方、界面活性剤を含まないエッチング液を用いた場合、電流密度が増加するにつれてエッチング面の表面粗さは小さくなったが、その表面粗さが十分に小さくなることはなかった。
【００５８】
（３）界面活性剤の濃度
カチオン性界面活性剤を含むエッチング液（試料１１〜１５）を用いて処理したときのエッチング面の表面粗さと、その界面活性剤の濃度との関係を図３Ａに示した。また、処理前の各エッチング液の接触角と、その界面活性剤の濃度との関係を図３Ｂに示した。
【００５９】
図３Ａから明らかなように、エッチング液にカチオン性界面活性剤が僅か（０．００１％以上）でも含まれていると、エッチング面の表面粗さが急減（Ｒａ≦２０ｎｍ）されることがわかった。
【００６０】
また図３Ｂから明らかなように、カチオン性界面活性剤が僅か（０．００１％以上）でも、エッチング液の接触角は同様に急減した。両図に基づいて、エッチング液のＳｉＣ基板上における接触角と、エッチング面の表面粗さとは相関していると考えられる。このような傾向は、表１から明らかなように、カチオン性界面活性剤に限らず、ノニオン性界面活性剤や両性界面活性剤を用いた場合についても同様に該当すると考えられる。
【００６１】
（４）アニオン性界面活性剤の濃度
アニオン性界面活性剤を含むエッチング液（試料４１〜４６）を用いて処理したときのエッチング面の表面粗さと、その界面活性剤の濃度との関係を図４に示した。
【００６２】
図４から明らかなように、エッチング液にアニオン性界面活性剤が極僅か（０．０００１％以上）でも含まれていると、エッチング面の表面粗さが急減することがわかった。アニオン性界面活性剤が、他の界面活性剤よりも遙かに低濃度で、エッチング面の表面粗さを低減または平滑化させた理由は、アニオン性界面活性剤が正電位が印加されているＳｉＣ基板のエッチング面に引き寄せられて、エッチング面近傍で濃化したためと考えられる。
【００６３】
なお、アニオン性界面活性剤の場合でも、界面活性剤の濃度とエッチング液のＳｉＣ基板上における接触角との関係は、カチオン性界面活性剤等と同様であると考えられる（図３Ｂ参照）。なお、表１に示す試料４２のエッチング液のように、エッチング面の表面粗さが十分に小さいにも拘わらず、接触角が２３°と大きくなっている理由は、アニオン性界面活性剤の濃度がかなり低いエッチング液を用いて、正電位にバイアスされていないＳｉＣ基板上で接触角が測定されているためと考えられる。
【００６４】
逆にいうと、アニオン性界面活性剤を含むエッチング液は、ＳｉＣ基板上における接触角が大きくても、エッチング面の表面粗さを十分に低減し得るといえる。
【００６５】
【表１】
2020155508.tif 000003
【符号の説明】
【００６６】
１            光電気化学エッチング装置
２０          ＳｉＣ基板
３０          エッチング液
【図１】
2020155508.tif 000004
【図２】
2020155508.tif 000005
【図３Ａ】
2020155508.tif 000006
【図３Ｂ】
2020155508.tif 000007
【図４】
2020155508.tif 000008
【図５】
2020155508.tif 000009